ПОРИСТЫЙ КОКС

1. Способ производства пористого кокса, пригодного в качестве накапливающего заряд материала в электрохимических конденсаторах, включающий в себя стадии:
изготовление или обеспечение необожженного изотропного кокса со сферической или луковицеобразной морфологией и низкой графитируемостью в качестве исходного материала;
смешивание с едкой щелочью до получения гомогенной смеси;
термообработка этой смеси при температуре в диапазоне между 650 и 950°С с получением пористого кокса;
промывка и нейтрализация пористого кокса.
002
c
2. Способ по п.1, в котором исходный материал представляет собой кокс с межслоевым расстоянием d, определенным методом рентгеноструктурного анализа, более 0,35 нм и видимой высотой укладки слоев L менее 6,5 нм, и
002
c
110
когда этот кокс подвергают термообработке в атмосфере инертного газа при 2800°С, среднее межслоевое расстояние с/2, определенное по рентгенодифракционному пику d, составляет 0,3375 нм или более, а размер кристаллита в с-направлении (L) составляет менее 35 нм, а La составляет менее 60 нм.
3. Способ по п.1, в котором исходный материал представляет собой кокс, получаемый из закалочного масла, используемого при охлаждении реакционного газа при синтезе ненасыщенных углеводородов.
4. Способ по п.1, в котором исходный материал представляет собой кокс с содержанием углерода по меньшей мере 96% по массе и зольностью менее 0,05% по массе.
5. Способ по п.1, в котором едкая щелочь представляет собой одну из группы, включающей гидроксид натрия или гидроксид калия или смесь этих гидроксидов.
6. Способ по п.1, в котором массовое отношение едкой щелочи и кокса регулируют в диапазоне между 3:1 и 4:1.
7. Способ по п.1, в котором обработку щелочью осуществляют в непрерывном режиме во вращающейся печи.
2
8. Способ по п.1, в котором определенная методом БЭТ удельная площадь поверхности пористого кокса составляет по меньшей мере 2000 г/м.
9. Способ по п.1, в котором максимум распределения пор пористого кокса по размерам приходится на переходную область между микропорами и мезопорами.
2
10. Необожженный изотропный пористый кокс со сферической или луковицеобразной морфологией и низкой графитируемостью, отличающийся тем, что определенная методом БЭТ удельная площадь поверхности пористого кокса составляет по меньшей мере 2000 г/м.
11. Пористый кокс по п.10, отличающийся тем, что максимум распределения пор пористого кокса по размерам приходится на переходную область между микропорами и мезопорами.
002
c
12. Пористый кокс по п.11, отличающийся тем, что этот пористый кокс представляет собой кокс с межслоевым расстоянием d, определенным методом рентгеноструктурного анализа, более 0,35 нм и видимой высотой укладки слоев L менее 6,5 нм, который обработан едкой щелочью при температуре в диапазоне между 650 и 950°С.
002
c
110
13. Пористый кокс по п.11, отличающийся тем, что, когда этот кокс подвергнут термообработке в атмосфере инертного газа при 2800°С, среднее межслоевое расстояние с/2, определенное по рентгенодифракционному пику d, составляет 0,338 нм или более, а размер кристаллита в с-направлении (L) составляет менее 25 нм, а La составляет менее 70 нм.
14. Электрод для электрохимического конденсатора, содержащий накапливающий заряд материал, связующее и, необязательно, дополнительный электропроводный агент, отличающийся тем, что накапливающий заряд материал является пористым коксом по пп.1-13.
15. Электрод по п.14, отличающийся тем, что с водным электролитом получается емкость в по меньшей мере 200 Ф/г при скорости развертки циклической вольтамперометрии 1 мВ/с или менее, при гальваностатическом токе 0,2 А/г или менее, или при импедансной спектроскопии с частотой 1 мГц.
16. Электрод по п.14, отличающийся тем, что с органическим электролитом получается емкость в по меньшей мере 160 Ф/г при скорости развертки циклической вольтамперометрии 1 мВ/с или менее, при гальваностатическом токе 0,2 А/г или менее, или при импедансной спектроскопии с частотой 1 мГц.
17. Электрохимический конденсатор, содержащий два электрода и электролит, причем каждый электрод содержит накапливающий заряд материал, связующее и необязательно дополнительный электропроводный агент, отличающийся тем, что накапливающий заряд материал по меньшей мере одного из электродов является пористым коксом по пп.1-13.